(57)【要約】【課題】ノロ防止剤またはノロ低減剤のような特殊な原料を使わずに遠心成型体のノロの発生を防止または低減することが可能な製造方法を提供すること。【解決手段】セメント、減水剤、骨材及び水を有するセメント組成物を、高速アジテート式混練機を用いて混練する。【効果】本発明によれば、ノロ防止剤またはノロ低減剤のような特殊な原料を使わずに遠心成型体のノロの発生を防止または低減することが可能である。【選択図】  選択図なし【特許請求の範囲】
【請求項１】
セメント、減水剤、骨材及び水を含有する組成物を、高速アジテート式混練機を用いて混練することを特徴とする遠心成型用セメント組成物の製造方法。
【請求項２】
セメント、減水剤、骨材及び水を含有する組成物を、高速アジテート式混練機を用いて混練し、遠心成型することを特徴とするセメント系成型体の製造方法。
【請求項３】
請求項２記載の製造方法により得られることを特徴とするセメント系二次製品。
【発明の詳細な説明】
【０００１】
【発明の属する技術分野】
本発明は、セメント組成物およびそれを用いた遠心成型体の製造方法に関する。特に遠心成型時のノロの発生の防止または低減に有効な遠心成型体の製造方法に関する。
【０００２】
【従来の技術】
ベントナイト、シリカフューム及びフライアッシュフュームの１種または２種以上と消泡剤を主成分とするノロ低減剤（特開平９−２８５３）や、カリ明バン、アルミン酸ソーダ、炭酸ソーダ、消石灰よりなるノロ防止剤（特開２００２−６０２５８）、または、セメント及びポリオキシアルキレン基含有重合体を含有してなるコンクリートを型枠に投入する際に及び／または投入後に芳香族スルホン酸系ホルマリン縮合物を添加する遠心成形コンクリートの製造方法（特開２００１−３０２３１７）等、ノロの発生の防止剤や低減剤あるいは低減する製造方法が提案されている。
しかしながら、上記の混和剤はコンクリート用原料としては高価であり、またこれらの剤を計量・投入する設備も必要となり、コンクリートの製造コスト増となってしまう。
【０００３】
【特許文献１】
特開平９−２８５３号公報
【特許文献２】
特開２００２−６０２５８号公報
【特許文献３】
特開２００１−３０２３１７号公報
【０００４】
【発明が解決しようとする課題】
本発明は、従来の技術に記載したノロ防止剤またはノロ低減剤のような特殊な原料を使わずに遠心成形体のノロの発生を防止または低減することが可能な製造方法を提供することを目的とする。
【０００５】
【課題を解決するための手段】
本発明者は、前記課題を解決するため鋭意検討した結果、高速アジテート式混練機を用いて混練することが、遠心成型においてのノロ発生の防止または低減に効果的であることを見出し、この知見に基づいて本発明をなすに至った。
すなわち本発明は、下記の通りである。
（１）セメント、減水剤、骨材及び水を含有する組成物を、高速アジテート式混練機を用いて混練することを特徴とする遠心成型用セメント組成物の製造方法。
（２）セメント、減水剤、骨材及び水を含有する組成物を、高速アジテート式混練機を用いて混練し、遠心成型することを特徴とするセメント系成型体の製造方法。
（３）（２）記載の製造方法により得られることを特徴とするセメント系二次製品。
【０００６】
【発明の実施の形態】
以下、本発明について、特にその好ましい態様を中心に、詳細に説明する。
一般に遠心成型によるコンクリート二次製品の製造工程では、横置きして回転させる型枠内にコンクリート系組成物を投入し、高速回転によって締固めを行っている。その際、遠心力の作用で組成物中の余剰水や微粒子分がノロとして内面に押し出され、排出される。
このノロは産業廃棄物として処理する必要があり、経費がかかるため製造メーカーにとっては問題となっている。
本発明で、ノロの発生を防止または低減できるのは、混練機のブレード、スクリュー等の混練部の高速回転により粉体の分散が一層進むためと考えられる。
本発明によって得られるセメント系二次製品は、杭、ポールまたはヒューム管のような遠心成型中空柱状体の用途に特に適している。
【０００７】
本発明のセメント組成物に使用されるセメントは特に限定しないが、普通ポルトランドセメント、早強ポルトランドセメント、耐硫酸塩セメント、低熱セメントなどが好ましい。
また、減水剤の種類は特に限定しないが、一般にコンクリート用として市販されているナフタレンスルホン酸系の減水剤（例えば商品名「マイティ１５０」）、芳香族多環縮合物スルホン酸塩系の減水剤（例えば商品名「ポゾリス１４００」）、ポリカルボン酸系の減水剤（例えば商品名「サンフローＨＳ−７００」）などを使用することができる。
【０００８】
さらに骨材としては、従来のコンクリートに使用されている砕砂、砂のような細骨材、砕石、砂利のような粗骨材を使用することができる。
本発明で使用するセメント組成物におけるセメントの配合量は、セメント組成物１ｍ3あたり３００〜１０００ｋｇが好ましく、さらに好ましくは３５０〜８００ｋｇである。
セメントに対する水の重量割合は、１８％から５０％が好ましく、さらに好ましくは２０％から４５％である。
セメントに対する減水剤の重量割合は、０．５％〜８％が好ましく、さらに好ましくは０．８％〜５％である。
また、細骨材率は２０〜１００容積％が好ましく、さらに好ましくは３５〜６０容積％である。
【０００９】
本発明で使用する高速アジテート式混練機は、ブレード、スクリュー等の混練部の最外縁が、好ましくは周速２．５ｍ／秒〜１０ｍ／秒で回転することにより混練物に高せん断力を与えられるものである。この周速の範囲では、周速を上げるほどノロ発生の防止または低減の効果は大きくなるが、機械磨耗が著しく増加する等機械の耐久性上の観点より最大周速は上記範囲が好ましい。
【００１０】
遠心締固め方法は、ノロの低減剤や防止剤を添加したコンクリート二次製品の製造工程で一般に行われている方法と同様で良い。
本発明において、ノロの低減剤または防止剤とは、ノロの低減または防止を主目的に添加するものであり、減水剤とはＪＩＳ  Ａ  ６２０４  コンクリート用化学混和剤で定義されている減水率がゼロよりも大きくなる混和剤のことをいう。
本発明によるセメント系二次製品は、杭、ポールまたはヒューム管のような遠心成型中空柱状体の用途に特に適している。
【００１１】
次に、実施例によって本発明をさらに詳細に説明する。
表中のノロ発生率の算出方法は、下記のとおりである。
発生したノロの重量÷型枠へ投入した原料の全重量×１００（％）
【００１２】
【実施例１】
次のセメント、骨材、減水剤を使用した。
（１）セメント：普通ポルトランドセメント
（２）骨材：ＪＩＳ  Ａ  ５００５に規定されているコンクリート用２００５砕石及び砕砂を用いた。
（３）減水剤：花王株式会社製のマイティー１５０を用いた。
【００１３】
組成物の配合を表１に示す。砕砂、セメント、水、減水剤を高速アジテート式混練機（大平洋機工株式会社製容量３０リットルハイファンクションミキサー）に投入し、中心羽根を７００ｒｐｍ（周速６．４ｍ／秒）、外側羽根９０ｒｐｍ（周速２．７ｍ／秒）の回転数にて４分３０秒間混練した後、容量１００リットル二軸強制練りミキサーに投入し砕石と１分３０秒間混練し排出した。混練後のコンクリートのスランプ試験は、ＪＩＳ  Ａ  １１０１に規定されている試験法に準じて行った。混練した組成物を寸法φ２００×H３００ｍｍの型枠中に詰め、遠心成型し、外径２００ｍｍ、肉厚４０ｍｍ、高さ３００ｍｍの成型体を作製した。遠心成型は、０．５Gで２分、５Gで３分、１５Gで２分、２５Gで２分の各遠心成型工程を連続して行った。
【００１４】
次いで常温で２時間の前置き、７５℃で５時間の蒸気養生をした後脱型して、１８０℃で４．２５時間のオートクレーブ養生を行った。オートクレーブ養生終了後常温にて１日静置し、ＪＩＳ  Ａ  １１３６（遠心力締固めコンクリートの圧縮強度試験方法）に準じて圧縮強度試験を行った。
スランプ、内面成型性、圧縮強度試験の結果を表２に示す。圧縮強度は、試験体を３個製作して、それぞれの圧縮強度試験測定値の平均値である。
【００１５】
【実施例２】
実施例１と同様の材料及びブレーン法による比表面積が７，５００ｃｍ2／ｇの粉末珪石を用いて、表３に示す配合で実施例１と同様にして試験を行った。粉末珪石はセメントと同時に投入した。
スランプ、内面成型性、圧縮強度試験の結果を表４に示す。圧縮強度は、試験体を３個製作して、それぞれの圧縮強度試験測定値の平均値である。
【００１６】
【実施例３】
実施例１と同様の材料を用いて、表５に示す配合で実施例１と同様にして試験を行った。但し、高速アジテート式混練機（大平洋機工株式会社製容量３０リットルハイファンクションミキサー）の羽根回転数は、中心羽根を２７５ｒｐｍ（周速２．５ｍ／秒）、外側羽根を８５ｒｐｍ（周速２．５ｍ／秒）とし、混練時間は実施例１と同様とした。
スランプ、内面成型性、圧縮強度試験の結果を表６に示す。圧縮強度は、試験体を３個製作して、それぞれの圧縮強度試験測定値の平均値である。
【００１７】
【比較例１】
実施例と同様の材料を用いて試験を行った。組成物の配合を表７に示す。砕砂、セメント、水を容量１００リットル二軸強制練りミキサー（ブレード周速１．５ｍ／秒）に投入し３０秒混練後、減水剤を投入して４分間混練し更に砕石を投入して１分３０秒間混練して排出した。その後は実施例１と同様にして試験を行った。
スランプ、内面成型性、圧縮強度試験の結果を表８に示す。圧縮強度は、試験体を３個製作して、それぞれの圧縮強度試験測定値の平均値である。
【００１８】
【比較例２】
実施例と同様の材料及びノロ防止剤を用いて試験を行った。組成物の配合を表９に示す。砕砂、セメント、水を容量１００リットル二軸強制練りミキサー（ブレード周速１．５ｍ／秒）に投入し３０秒混練後、減水剤を投入して１分間混練し、次にノロ防止剤を投入して３分間混練し、更に砕石を投入して１分３０秒間混練して排出した。ノロ防止剤は、電気化学工業株式会社製プラスメリットを使用した。
その後は実施例１と同様にして試験を行った。
スランプ、内面成型性、圧縮強度試験の結果を表１０に示す。圧縮強度は、試験体を３個製作して、それぞれの圧縮強度試験測定値の平均値である。
【００１９】
【表１】
2004195940.tif 000002
【００２０】
【表２】
2004195940.tif 000003
【００２１】
【表３】
2004195940.tif 000004
【００２２】
【表４】
2004195940.tif 000005
【００２３】
【表５】
2004195940.tif 000006
【００２４】
【表６】
2004195940.tif 000007
【００２５】
【表７】
2004195940.tif 000008
【００２６】
【表８】
2004195940.tif 000009
【００２７】
【表９】
2004195940.tif 000010
【００２８】
【表１０】
2004195940.tif 000011
【００２９】
【発明の効果】
本発明によれば、ノロ防止剤またはノロ低減剤のような特殊な原料を使わずに遠心成型体のノロの発生を防止または低減することが可能である。